질소 분위기 하 , 7 -( 디 - p - 톨 릴 아미노 ) - 9 , 9 - 디 메틸 - 9 H - 플 루 오렌 - 3 - 올 ( 20 . 6 g ) , 2 - 브로모 - 1 , 3 - 디 플 루 오로 벤젠 ( 4 . 9 g ) , 탄산칼륨 ( 17 . 5 g ) 및 NMP ( 39 ㎖) 가 들어간 플라스크 를 , 환류 온도 에서 2 시간 가열 교반 하 였 다 . 반응 정지 후 , 반응 액 을 실온 까지 냉각 시키 고 , 물 을 첨가 하 여 석출 한 침전물 을 흡인 여과 로 채취 하 였 다 . 얻 어 진 침전물 을 물 , 이어서 솔 믹스 로 세정 한 후 , 실리카 겔 칼럼 크로마토그래피 ( 용리 액 : 헵탄 / 톨루엔 = 2 / 1 ( 용량 비 ) 의 혼합 용매 ) 로 정제 하 여 , 6 , 6 '-(( 2 - 브로모 - 1 , 3 - 페닐 렌 ) 비스 ( 옥시 ) ) 비스 ( 9 , 9 - 디 메틸 - N , N - 디 - p - 톨 릴 - 9 H - 플 루 오렌 - 2 - 아민 ) 을 17 . 3 g ( 수율 : 70 . 7 ％) 얻 었 다 .